(57)【要約】  複数のフィルターセクションと、各フィルターセクションを個別に巻回する素材紙と、これらの素材紙が巻回されたフィルターセクションを一体に巻き取る成型紙とを備えたフィルター部；  たばこ材料を巻紙により巻回したたばこ部；  前記フィルター部と前記たばこ部とを端部で互いに突き合せ、前記フィルター部全体と前記たばこ部の基端部とを被包してそれらを一体に接続するチップペーパー；を備え、  前記フィルターセクションの少なくとも１つは、黒色吸着材を分散して含み、  前記黒色吸着材を含むフィルターセクションを巻回する前記素材紙は、不透明度が７８％以上であり、かつ  前記チップペーパーは、黒色吸着材を含まないフィルターセクションに位置する部分にベンチレーション孔が予め開孔されるシガレット。
2013124954.tif 000002
【特許請求の範囲】
【請求項１】
複数のフィルターセクションと、各フィルターセクションを個別に巻回する素材紙と、これらの素材紙が巻回されたフィルターセクションを一体に巻き取る成型紙とを備えたフィルター部；
たばこ材料を巻紙により巻回したたばこ部；
前記フィルター部と前記たばこ部とを端部で互いに突き合せ、前記フィルター部全体と前記たばこ部の基端部とを被包してそれらを一体に接続するチップペーパー；
を備え、
前記フィルターセクションの少なくとも１つは、黒色吸着材を分散して含み、
前記黒色吸着材を含むフィルターセクションを巻回する前記素材紙は、不透明度が
７８％以上であり、かつ
前記チップペーパーは、黒色吸着材を含まないフィルターセクションに位置する部分にベンチレーション孔が予め開孔されるシガレット。
【請求項２】
前記黒色吸着材は、活性炭である請求項１記載のシガレット。
【請求項３】
前記黒色吸着材は、前記フィルターセクションにその長さ（１０ｍｍ）あたり２５ｍｇ以上分散される請求項１記載のシガレット。
【請求項４】
前記黒色吸着材は、前記フィルターセクションにその長さ（１０ｍｍ）あたり５０ｍｇ以上分散される請求項１記載のシガレット。
【請求項５】
前記チップペーパーは、不透明度７８〜８５％、厚さ３０〜１００μｍである請求項１記載のシガレット。
【発明の詳細な説明】
【技術分野】
【０００１】
本発明は、フィルター部の外観の不透明度を改良したシガレットに関する。
【背景技術】
【０００２】
フィルター付きシガレット（以下、単にシガレットと称す）は、フィルター部とたばこ刻みを含むたばこ部を端部で互いに突き合せ、チップペーパーによりフィルター部全体と前記たばこ部の基端部とを被包することによりそれらを一体的に接続した構造を有する。このようなシガレットは、近年、健康リスクやマイルドな喫味の要望から、フィルター部を構成する複数のフィルターセクションのうち、少なくとも１つのフィルターセクションに活性炭のような黒色吸着材を分散させている。かかるシガレットにおいて、フィルター部の黒色吸着材が外観的に透けて見える課題がある。【０００３】
フィルター部の外観的不透明度を上げる従来の技術としては、フィルター部の最外層に配置されるチップペーパーに注目し、填料の種類の変更、填料配合の増大、微粒径填料の使用等によりチップペーパーの不透明度を概ね８５％まで高くすることが知られている（特開平８−２４６３９６号公報、特開平１０−２１９５９９号公報および特開平１１−３６１９６号公報参照）。【０００４】
しかしながら、これらの文献に記載されたチップペーパーは、紙質剛度の著しい低下（柔らかい紙）、紙層間結合力の低下（剥けやすい紙）等の不利益な状態を招く。その結果、印刷工程および巻き上げ工程でチップペーパーにしわまたは破れが発生して、大量の紙粉の原因となる。また、前記チップペーパーは濡れ易くなるため、消費者が口に銜えた際に唾液による吸い口部の破れが生じ易くなる。さらに、不透明度がある程度高いチップペーパーは、填料増配による不透明度の上昇効果が鈍るため、より一層不透明度を上げるには相対的に大量の填料が必要となる。【０００５】
また、填料の増配によらず不透明度を上げるにはチップペーパーを厚くすることが効果的である。しかしながら、このようなチップペーパーで高い不透明度を達成しようとすると、厚くなり過ぎるため、巻き上げた際に内周と外周での円周差が大きくなってたばこ部等の真円性が低下し、その上歪んで皺の多いものになり易い。【０００６】
他方、前述したマイルドな喫味等の要望から活性炭のような黒色吸着材をより多く使用する傾向がある。このため、フィルター部の白い清潔感を付与することを目的とした場合、前述した文献のようにチップペーパーの不透明度を８０〜８５％と高くしても必ずしも十分ではない。
【発明の開示】
【０００７】
本発明は、フィルター部の外観不透明度を９２％以上に向上させ、フィルター部の黒色吸着材が透けて見え難く、フィルター部の白い清潔感が付与された高い品質を有するシガレットを提供することを目的とする。
【０００８】
本発明によると、複数のフィルターセクションと、各フィルターセクションを個別に巻回する素材紙と、これらの素材紙が巻回されたフィルターセクションを一体に巻き取る成型紙とを備えたフィルター部；
たばこ材料を巻紙により巻回したたばこ部；
前記フィルター部と前記たばこ部とを端部で互いに突き合せ、前記フィルター部全体と前記たばこ部の基端部とを被包してそれらを一体に接続するチップペーパー；
を備え、
前記フィルターセクションの少なくとも１つは、黒色吸着材を分散して含み、
前記黒色吸着材を含むフィルターセクションを巻回する前記素材紙は、不透明度が
７８％以上であり、かつ
前記チップペーパーは、黒色吸着材を含まないフィルターセクションに位置する部分にベンチレーション孔が予め開孔されるシガレットが提供される。
【図面の簡単な説明】
【０００９】
【図１】フィルター部（チップペーパーが巻回され、活性炭が分散されたフィルターセクションを備える）の外観不透明度の変化と、フィルターセクションの活性炭が透けて見える程度（視覚官能値）の関係を示す図である。
【図２】図２は、実施形態に係るデュアルタイプのフィルター部を備えるシガレットを示す図である。
【図３】図３は、実施形態に係るトリプルタイプのフィルター部を備えるシガレットを示す図である。
【発明を実施するための最良の形態】
【００１０】
以下、本発明の実施形態に係るシガレットを詳細に説明する。【００１１】
実施形態に係るシガレットは、複数のフィルターセクションと、各フィルターセクションを個別に巻回する素材紙と、これらの素材紙が巻回されたフィルターセクションを一体に巻き取る成型紙とを有するフィルター部、およびたばこ材料を巻紙により巻回したたばこ部を備える。フィルター部とたばこ部とは、互いに端部で突き合され、チップペーパーによりフィルター部全体とたばこ部の基端部とを被包して一体に接続されている。フィルターセクションの少なくとも１つは、黒色吸着材を分散して含む。黒色吸着材を含むフィルターセクションを巻回する素材紙は、不透明度が７８％以上である。また、チップペーパーは、黒色吸着材を含まないフィルターセクションに位置する部分にベンチレーション孔が予め開孔されている。【００１２】
本発明者らは、フィルター部（チップペーパーが巻回され、活性炭が分散されたフィルターセクションを備える領域）の外観不透明度の変化と、フィルターセクションの活性炭が透けて見える程度（視覚官能値）の関係を検討し、図１に示す結果を得た。なお、図１のａは１０ｍｍあたり活性炭を２５ｍｇ添加したフィルターセクションを用いた時の特性線、ｂは１０ｍｍあたり活性炭を５０ｍｇ添加したフィルターセクションを用いた時の特性線、ｃは１０ｍｍあたり活性炭を７５ｍｇ添加したフィルターセクションを用いた時の特性線、をそれぞれ示す。また、図１の矢印はチップペーパーの不透明度を示す。【００１３】
図１の結果より、汎用チップペーパーの不透明度（７８〜８５％程度）では、活性炭の陰影が容易に視認され、さらに活性炭の添加量が増加するに伴って陰影が濃くなることがわかる。また、よく見ないと識別が困難な「僅かに見える」程度に比べてさらに見え難くするためには、チップペーパーは不透明度９２％以上という極めて高いレベルが要求されることがわかる。このような不透明度を有するチップペーパーを作製することは、既述したように実現上極めて困難である。【００１４】
なお、フィルター部において「僅かに見える」、言い換えれば「殆ど見えない」程度を実現するには少なくとも９２％、好ましくは９４％のフィルター部の外観不透明度が必要なことが明らかになった。因みに、全く識別できないフィルター部の外観不透明度は９８％以上であった。【００１５】
発明者らは、前述した図１の結果を踏まえ、チップペーパーの不透明度の向上によってフィルター部の不透明度の改善は限界があることを究明し、フィルター部の巻取紙（素材紙と成型紙の両者の総称）のうち、特にフィルターセクションを個別に巻回する素材紙に着目し、黒色吸着材を含むフィルターセクションを巻回する素材紙として従来よりも高い不透明度（７８％以上）を有する紙を用いることによって、チップペーパーを従前のものを使用でき、フィルターベンチレーションを確保しつつ、フィルター部の外観不透明度が９２％以上で、白く清潔感を有するシガレットを見出した。【００１６】
すなわち、フィルター巻取紙に求められる主な機能はフィルターとしての成型機能、所定の通気性であり、通常はチップペーパーに隠れて見えないことから、これまで高い不透明度は求められたことがなかった。巻取紙に恣意的に高い不透明度を求めることは、本発明者らのような視点に立って、初めて着目できることで、当業者といえども考えに難いことである。【００１７】
巻取紙として求められる後者の通気性は、フィルターベンチレーションを確保するためである。一般に、チップペーパーを含め巻取紙は不透明度の高さと通気性とが相関し、不透明度が高くなるほど、通気性が低下する傾向にある。つまり、不透明度の高い巻取紙は従来品に比べて通気度が低くなり、ベンチレーションの確保が困難になる。【００１８】
このようなことから、実施形態によれば従来よりも不透明度が高い（７８％以上）素材紙のみを黒色吸着材を含むフィルターセクションに巻回し、黒色吸着材を含まないフィルターセクションを巻回する素材紙および前記各フィルターセクションを巻回する成型紙として従来の通気性の良好な紙を用い、さらにフィルター部とたばこ部を被包するチップペーパーのベンチレーション孔の開口位置を前記黒色吸着材を含まないフィルターセクションの範囲内にすることによって、十分なベンチレーションを確保しながら、少なくとも９２％以上の外観不透明度を持つフィルター部を備えたシガレットを得ることができる。【００１９】
また、実施形態によれば、汎用のチップペーパーが使用できるため、チップペーパーに填料を大量に添加したり、紙の厚さを厚くしたりする必要がないため、適度な硬さおよび厚さを有し、巻き上げ適性が良好で、筋状のしわも見えにくい良好なシガレットを得ることができる。【００２０】
実施形態に用いられる複数のフィルターセクションは、例えば２つ（デュアルタイプ）または３つ（トリプルタイプ）の形態がある。【００２１】
フィルターセクションは、例えばセルロースアセテート繊維のトウから形成することができる。セルロースアセテート繊維の束はトリアセチンで処理することにより結束できる。【００２２】
フィルターセクションに分散される黒色吸着材は、例えば活性炭を挙げることができる。黒色吸着材は、フィルターセクションにその長さ（１０ｍｍ）当り２５ｍｇ以上、より好ましくは５０ｍｇ以上分散させることが好ましい。【００２３】
黒色吸着材を含むフィルターセクションを巻回する素材紙は、不透明度が７８％以上である。このような素材紙は、例えばパルプと、炭酸カルシウムや酸化チタン等の填料の組成を有することが好ましい。前記素材紙のより好ましい不透明度は、８５％以上である。なお、前記素材紙の不透明度を高くし過ぎると、素材紙の抄紙が困難になることから、不透明度の上限は９５％にすることが好ましい。【００２４】
黒色吸着材を含むフィルターセクションを巻回する素材紙は、３０〜１００μｍの厚さを有することが好ましい。【００２５】
なお、不透明度は後述する実施例の測定方法により求めることができる。【００２６】
黒色吸着材を含まないフィルターセクションを巻回する素材紙は、従来品である、例えば不透明度が２０〜４０％のものを用いることができる。この素材紙は、３０〜１００μｍの厚さを有することが好ましい。【００２７】
素材紙が巻回された各フィルターセクションを一体的に巻回する成型紙は、従来品である、例えば不透明度が２０〜４０％のものを用いることができる。この成型紙は、３０
〜１００μｍの厚さを有することが好ましい。【００２８】
チップペーパーは、従来品である、例えば不透明度が７８〜８５％のものを用いることができる。このチップペーパーは、３０〜１００μｍの厚さを有することが好ましい。【００２９】
次に、実施形態に係るシガレットを図面を参照して具体的に説明する。【００３０】
図２は、実施形態に係るデュアルタイプのフィルター部を有するシガレットであり、図２の（ａ）は正面斜視図、図２の（ｂ）は同図（ａ）のｂ−ｂ線に沿う断面図、図２の（ｃ）は同図（ａ）のｃ−ｃ線に沿う断面図である。【００３１】
デュアルタイプのフィルター部を有するシガレットは、たばこ部１とフィルター部２とを備える。【００３２】
たばこ部１は、たばこ刻み１１を巻紙１２で円柱状に巻回することにより形成される。【００３３】
フィルター部２は、図２の（ｂ）、（ｃ）に示すようにたばこ部１側に配置される第１のフィルターセクション２１ａと第１のフィルターセクション２１ａに隣接する第２のフィルターセクション２１ｂとを備えている。【００３４】
第１のフィルターセクション２１ａには、図２の（ｂ）に示すように黒色吸着材、例えば活性炭２２が分散された、アセテート繊維またはパルプの不織布を束ねたり、折畳んだりして成形され、第１の素材紙２３ａで円柱状に巻回されている。第１の素材紙２３ａは、前述したように７８％以上の不透明度を有し、例えば３０〜１００μｍの厚さを有する。【００３５】
第２のフィルターセクション２１ｂは、図２の（ｃ）に示すようにアセテート繊維またはパルプの不織布を束ねたり、折畳んだりして成形され、第２の素材紙２３ｂで円柱状に巻回されている。すなわち、第２のフィルターセクション２１ｂは黒色吸着材が含まれていない。第２の素材紙２３ａは、従来、用いられているもので、例えば２０〜４０％の不透明度を有し、かつ３０〜１００μｍの厚さを有する。【００３６】
素材紙２３ａ，２３ｂで巻回された２つのフィルターセクション２１ａ，２１ｂは、端部を互に突き合せ、成型紙２４で巻回して一体化されている。成型紙２４は、従来、用いられているもので、例えば２０〜４０％の不透明度を有し、かつ３０〜１００μｍの厚さを有する。【００３７】
たばこ部１とフィルター部２は、端部を互いに突き合せ、フィルター部２の外周面全体および突き合せ近傍のたばこ部１の外周面部分をチップペーパー３で被包して一体化されている。チップペーパー３は、黒色吸着材を含まず、かつ口部側に位置する第２のフィルターセクション２１ｂに対応する箇所の円周に亘ってベンチレーション孔３１が予め開孔されている。チップペーパー３は、従来、用いられているもので、例えば７８〜８５％の不透明度を有し、かつ３０〜１００μｍの厚さを有する。【００３８】
図３は、実施形態に係るトリプルタイプのフィルター部を有するシガレットであり、図３の（ａ）は正面斜視図、図３の（ｂ）は同図（ａ）のｂ−ｂ線に沿う断面図、図３の（ｃ）は同図（ａ）のｃ−ｃ線に沿う断面図、図３の（ｄ）は同図（ａ）のｄ−ｄ線に沿う断面図である。なお、図３において図２と同様な部材は同符号を付して説明を省略する。【００３９】
トリプルタイプのフィルター部を有するシガレットは、図３の（ｂ）、（ｃ）、（ｄ）に示すように第１のフィルターセクション２０１ａと、第２のフィルターセクション２０１ｂと、第３のフィルターセクション２０１ｃとを有するフィルター部２を備えている。第１〜第３のフィルターセクション２０１ａ〜２０１ｃは、たばこ部１側からこの順序で配列されている。【００４０】
第１、第３のフィルターセクション２０１ａ，２０１ｃは、図３の（ｂ）、（ｄ）に示すようにそれぞれアセテート繊維またはパルプの不織布を束ねたり、折畳んだりして成形され、第１、第３の素材紙２０３ａ，２０３ｃで円柱状に巻回されている。すなわち、第１、第３のフィルターセクション２０１ａ，２０１ｃは黒色吸着材が含まれていない。第１、第３の素材紙２０３ａ，２０３ｃは、従来、用いられているもので、例えば２０〜４０％の不透明度を有し、かつ３０〜１００μｍの厚さを有する。【００４１】
第１、第３のフィルターセクション２０１ａ，２０１ｃの間に配置される第２のフィルターセクション２０１ｂは、図３の（ｃ）に示すように黒色吸着材、例えば活性炭２０２が分散された、アセテート繊維またはパルプの不織布を束ねたり、折畳んだりして成形され、第２の素材紙２０３ｂで円柱状に巻回されている。第２の素材紙２０３ｂは、前述したように７８％以上の不透明度を有し、例えば３０〜１００μｍの厚さを有する。【００４２】
第１〜第３の素材紙２０３ａ〜２０３ｃで巻回された３つのフィルターセクション２０１ａ〜２０１ｃは、それぞれ端部を互に突き合せ、成型紙２０４で巻回して一体化されている。成型紙２０４は、従来、用いられているもので、例えば２０〜４０％の不透明度を有し、かつ３０〜１００μｍの厚さを有する。【００４３】
また、たばこ部１とフィルター部２を被包して一体化するチップペーパー３には、黒色吸着材を含まず、かつ口部側に位置する第３のフィルターセクション２０１ｃに対応する箇所の円周に亘ってベンチレーション孔３１が予め開孔されている。チップペーパー３は、従来、用いられているもので、例えば７８〜８５％の不透明度を有し、かつ３０〜１００μｍの厚さを有する。なお、ベンチレーション孔はたばこ部１側に位置する第１のフィルターセクション２０１ａに対応するチップペーパー３の箇所の円周に亘って予め開孔してもよい。また、ベンチレーション孔は第１、第３のフィルターセクション２０１ａ、２０１ｃの両方に対応するチップペーパー３の箇所（２箇所）の円周に亘って予め開孔してもよい。【００４４】
以下、本発明の実施例を詳細に説明する。【００４５】
（比較例１，２）
中心粒径５０メッシュ程度の椰子柄活性炭を３デニール程度のアセテート繊維に分散させ、第１の素材紙で円周２４．５ｍｍに巻上げて第１の素材紙を有する第１のフィルターセクション（チャコーフィルターセクション）を作製した。活性炭の分散量はフィルターセクション１０ｍｍ長さあたり５０ｍｇにした。【００４６】
また、椰子柄活性炭を分散させず、３デニール程度のアセテート繊維を第２の素材紙で円周２４．５ｍｍに巻上げて第２の素材紙を有する第２のフィルターセクションを作製した。【００４７】
このような素材紙で巻回された第１、第２のフィルターセクションを端部を互に突き合せ、成型紙で一体的に巻き上げて前述した図２に示すデュアルタイプのフィルター部を作製した。【００４８】
得られたフィルター部とたばこ刻みを巻紙で円柱状に巻回したたばこ部とを端部で互いに突き合せ、フィルター部の外周面全体および突き合せ近傍のたばこ部の外周面部分をチップペーパーで被包して一体化して図２に示すシガレットを製造した。なお、黒色吸着材を含まず、かつ口部側に位置する第２のフィルターセクションに対応するチップペーパーの箇所の円周に亘ってベンチレーション孔を予め開孔した。【００４９】
得られたシガレットは、全長５５ｍｍ、たばこ部の長さ３０ｍｍ、フィルター部の長さ２５ｍｍ（第１のフィルターセクション（チャコールフィルターセクション）：１０ｍｍ、第２のフィルターセクション：１５ｍｍ）である。【００５０】
このような比較例１，２のシガレットにおいて、第１、第２の素材紙、成型紙およびチップペーパーは下記表１に示す坪量、厚さ、組成および不透明度を有する紙をそれぞれ用いた。【００５１】
なお、紙質は次のような方法により測定した。【００５２】
紙試料としては、２２℃／湿度５０％の調和環境下において２４時間以上調和したものを用い、以下の物性に供した。【００５３】
・不透明度は、ＪＩＳ  Ｐ  ８１４８−１９９３に基づき、村上色彩技術研究所製の「ＩＳＯ白色-不透明度測定器  ＷＭＳ−１」を使用して測定した。【００５４】
・厚さは、ＪＩＳＰ８１１８に基づき、東洋精機製作所製「デジシックネステスタ-」を使用して測定した。【００５５】
なお、小数点以下は四捨五入でまとめた。
【表１】
2013124954.tif 000003
【００５６】
（実施例１，２）
第１、第２の素材紙、成型紙およびチップペーパーが下記表２に示す坪量、厚さ、組成および不透明度を有する紙をそれぞれ用いた以外、比較例１，２と同様な構造を有するシガレットを製造した。なお、各紙の厚さおよび不透明度は比較例１，２と同様な方法で測定した。
【表２】
2013124954.tif 000004
【００５７】
（実施例３，４）
第１、第２の素材紙、成型紙およびチップペーパーが下記表３に示す坪量、厚さ、組成および不透明度を有する紙をそれぞれ用いた以外、比較例１，２と同様な構造を有するシガレットを製造した。なお、各紙の厚さおよび不透明度は比較例１，２と同様な方法で測定した。
【表３】
2013124954.tif 000005
【００５８】
得られた比較例１，２および実施例１〜４のシガレットについて、第１の素材紙、成型紙およびチップペーパーを重ねたときの不透明、および第２の素材紙、成型紙およびチップペーパーを重ねたときの不透明を比較例１，２に記載した方法で測定した。【００５９】
また、得られた比較例１，２および実施例１〜４のシガレットについて、チャコールフィルターセクションが位置する部分の活性炭が透けて見える程度を以下の官能試験により評価した。【００６０】
すなわち、視覚の正常なパネラー１６名で行い、各シガレットを一般蛍光灯で照らされた室内、凡そ６００ルックスの照度の下で目視にて評価した。評価は、フィルター部の外観を見比べ、チャコールフィルターセクションにおける活性炭由来の灰色から黒色に透けて見え程度を５段階で評価した。なお、パネラー１６名による視覚官能試験において、明らかに他のパネラーとの異なる視覚官能値はキャンセルした。【００６１】
＜視覚官能値＞
１：活性炭が透けて見えない。【００６２】
２：活性炭が僅かに透けて見える。【００６３】
３：活性炭がやや透けて見える。【００６４】
４：活性炭が明らかに透けて見える。【００６５】
５：活性炭がかなり透けて見える。【００６６】
前記透明度および視覚官能値を下記表４に示す。
【表４】
2013124954.tif 000006
【００６７】
前記表４から明らかなようにチップペーパーとして下限の不透明度（７８％）を用いた比較例１およびチップペーパーとして高めの不透明度（８５％）を用いた比較例２では、フィルター部（活性炭が分散された第１のフィルターセクション）における第１の素材紙、成型紙およびチップペーパーの重ね合せによる外観不透明度が期待される９２％を下回り、視覚官能値も４段階の”活性炭が明らかに透けて見える”状態で外観品質上、好ましくないことが分かる。【００６８】
なお、比較例１，２において、活性炭を含まない第２のフィルターセクションは通気度１００００ＣＵの第２の素材紙および成型紙で巻回されるため、第２のフィルターセクションに対応してベンチレーション孔が予め開孔されたチップペーパーを巻回することによって、ベンチレーション孔の箇所で十分なベンチレーション効果は達成できた。【００６９】
これに対し、第１の素材紙（活性炭が分散された第１のフィルターセクションを巻回）として不透明度７８〜８５％を用い、チップペーパーとして下限の不透明度（７８％）を用いた実施例１〜３では、フィルター部（活性炭が分散された第１のフィルターセクション）における第１の素材紙、成型紙およびチップペーパーの重ね合せによる外観不透明度が期待される９２％を上回り、視認官能値も２段階の”活性炭が僅かに透けて見える”状態で外観品質上、良好で、かつ白い清潔感を付与できることが分かる。【００７０】
また、第１の素材紙（活性炭が分散された第１のフィルターセクションを巻回）として不透明度８５％を用い、チップペーパーとして高め不透明度（８５％）を用いた実施例４では、フィルター部（活性炭が分散された第１のフィルターセクション）における第１の素材紙、成型紙およびチップペーパーの重ね合せによる外観不透明度が期待される９４％を上回り、より白い清潔感を付与できることが分かる。【００７１】
なお、実施例１〜４において、活性炭を含まない第２のフィルターセクションは通気度１００００ＣＵの第２の素材紙および成型紙で巻回されるため、第２のフィルターセクションに対応してベンチレーション孔が予め開孔されたチップペーパーを巻回することによって、ベンチレーション孔の箇所で十分なベンチレーション効果は達成できた。
【図１】
2013124954.tif 000007
【図２】
2013124954.tif 000008
【図３】
2013124954.tif 000009
【国際調査報告】
2013124954.tif 000010
2013124954.tif 000011
2013124954.tif 000012
2013124954.tif 000013